(57)【要約】【課題】基板上に成膜される有機ＥＬ素子用薄膜を評価すること。【解決手段】電圧印加により帯電された液滴を噴霧する噴霧ノズル１８と、噴霧ノズル１８から噴霧される帯電された液滴Ｄを静電気力により捕集するステージ２２と、ステージ２２上に付着した帯電された液滴Ｄの電荷量を測定する電流計４２と、を備える成膜装置１で成膜された有機ＥＬ素子用薄膜ＴＦを評価する方法であって、両板面間を導通する透明電極５２が形成されたガラス板５０をステージ２２上に載置する載置工程と、噴霧ノズル１８から有機ＥＬ素子用薄膜材料を含む帯電された液滴Ｄをガラス板５０上に噴霧し、ガラス板５０上に有機ＥＬ素子用薄膜ＴＦを成膜する成膜工程と、を備え、成膜工程では、ガラス板５０上およびステージ２２上に単位時間当たりに付着した帯電された液滴Ｄの電荷量を電流計４２で測定し、測定された電荷量に基づいて有機ＥＬ素子用薄膜ＴＦを評価する。【選択図】図１
2015185418.tif 000002
【特許請求の範囲】
【請求項１】
電圧印加により帯電された液滴を噴霧する噴霧ノズルと、該噴霧ノズルから噴霧される前記帯電された液滴を静電気力により捕集するステージと、該ステージ上に付着した前記帯電された液滴の電荷量を測定する測定装置と、を備える成膜装置で成膜された有機ＥＬ素子用薄膜を評価する方法であって、
両板面間を導通する導通部を少なくとも一部に有する基板を前記ステージ上に載置する載置工程と、
前記噴霧ノズルから有機ＥＬ素子用薄膜材料を含む前記帯電された液滴を前記基板上に噴霧し、該基板上に有機ＥＬ素子用薄膜を成膜する成膜工程と、を備え、
前記成膜工程では、前記基板上および前記ステージ上に単位時間当たりに付着した前記帯電された液滴の電荷量を前記測定装置で測定し、測定された電荷量に基づいて前記有機ＥＬ素子用薄膜を評価することを特徴とする有機ＥＬ素子用薄膜の評価方法。
【請求項２】
前記成膜工程では、前記測定装置で測定された電荷量に応じて前記噴霧ノズルから噴霧される前記帯電された液滴の噴霧量を制御することを特徴とする請求項１に記載の有機ＥＬ素子用薄膜の評価方法。
【請求項３】
前記成膜工程では、エレクトロスプレー法を用いて前記噴霧ノズルから前記帯電された液滴を噴霧することを特徴とする請求項１または請求項２に記載の有機ＥＬ素子用薄膜の評価方法。
【請求項４】
両板面間を導通する導通部を少なくとも一部に有する基板上に有機ＥＬ素子用薄膜を成膜する装置であって、
有機ＥＬ素子用薄膜材料を含む液滴に電圧を印加して帯電させる電圧印加部と、
前記電圧印加部によって帯電された液滴を噴霧する噴霧ノズルと、
前記基板が載置されるステージであって、導体とされ、前記噴霧ノズルと対向して配されるとともに、接地部に接地されたステージと、
前記ステージから前記接地部に移動する単位時間当たりに移動する電荷量を測定する測定装置と、
を備える有機ＥＬ素子用薄膜の成膜装置。
【請求項５】
前記測定装置で測定された電荷量に応じて前記噴霧ノズルから噴霧される前記帯電された液滴の噴霧量を制御する制御装置を備える請求項４に記載の有機ＥＬ素子用薄膜の成膜装置。
【発明の詳細な説明】
【技術分野】
【０００１】
本発明は、有機ＥＬ素子用薄膜の評価方法及び有機ＥＬ素子用薄膜の成膜装置に関する。
【背景技術】
【０００２】
従来、基板上に有機ＥＬ（エレクトロルミネッセンス）素子用の薄膜を成膜する技術が知られている。例えば特許文献１には、ノズルから有機材料を含む塗液を噴霧することで、基板上に有機ＥＬ素子用薄膜としての有機層を成膜する技術が開示されている。
【先行技術文献】
【特許文献】
【０００３】
【特許文献１】国際公開第２０１１／００１６１３号
【発明の概要】
【発明が解決しようとする課題】
【０００４】
ところで、上記特許文献１に開示される技術では、エレクトロスプレー法によってノズルから液滴を噴霧するため、ノズルから噴霧される液滴の量が極めて微量とされる。このようなエレクトロスプレー法は、噴霧される液滴が微小化して粒径が小さくなるため、液滴の乾燥が早く、薄膜の成膜に優れている。
【０００５】
しかしながら、上記のようにノズルから噴霧される液滴が極めて微量である場合、ノズルに送液される液滴の量が不足すると液切れが発生し、ノズルに送液される液滴の量が過剰になるとノズルの先端に液滴が溜まって液滴の噴霧が断続的なものとなる。このため、ノズルに送液される液滴の流量を制御することが困難となる。また、ノズルから噴霧される液滴が極めて微量である場合、ノズルも微小なものとなるため、ノズルから噴霧される液滴の噴霧状態を目視により確認することは難しく、視る人によるばらつきも生じる。
【０００６】
このようにノズルから噴霧される液滴が極めて微量である場合、ノズルに送液される液滴の流量を制御することが困難となり、ノズルから噴霧される液滴の噴霧状態を確認することも難しいため、基板上に成膜される有機ＥＬ素子用薄膜について、液滴の付着量や膜厚の均一性等を評価することが困難であった。
【０００７】
本発明は、上記の課題に鑑みて創作されたものであって、基板上に成膜される有機ＥＬ素子用薄膜を評価することを目的とする。
【課題を解決するための手段】
【０００８】
本発明は、電圧印加により帯電された液滴を噴霧する噴霧ノズルと、該噴霧ノズルから噴霧される前記帯電された液滴を静電気力により捕集するステージと、該ステージ上に付着した前記帯電された液滴の電荷量を測定する測定装置と、を備える成膜装置で成膜された有機ＥＬ素子用薄膜を評価する方法であって、両板面間を導通する導通部を少なくとも一部に有する基板を前記ステージ上に載置する載置工程と、前記噴霧ノズルから有機ＥＬ素子用薄膜材料を含む前記帯電された液滴を前記基板上に噴霧し、該基板上に有機ＥＬ素子用薄膜を成膜する成膜工程と、を備え、前記成膜工程では、前記基板上および前記ステージ上に単位時間当たりに付着した前記帯電された液滴の電荷量を前記測定装置で測定し、測定された電荷量に基づいて前記有機ＥＬ素子用薄膜を評価することを特徴とする有機ＥＬ素子用薄膜の評価方法に関する。
【０００９】
上記の有機ＥＬ素子用薄膜の評価方法によると、成膜工程において、両板面間を導通する導通部を有する基板上に有機ＥＬ素子用薄膜を成膜するため、噴霧ノズルから噴霧される帯電された液滴が静電気力によってステージ上だけでなく基板上にも捕集されて付着する。このため、測定装置で測定される帯電された液滴の単位時間当たりの電荷量は、基板上およびステージ上に単位時間当たりに付着した帯電された液滴の付着量に比例する。従って、測定装置で測定される電荷量の経時変化が略一定であれば、基板上およびステージ上に付着した帯電された液滴の付着量の経時変化も略一定であるとみなすことができ、噴霧ノズルから噴霧される帯電された液滴の噴霧状態が安定しているものとみなすことができる。そして、噴霧ノズルから噴霧される液滴の噴霧状態が安定していれば、基板上に成膜される有機ＥＬ素子用薄膜について、液滴の付着量や膜厚の均一性等が安定しているものと評価することができる。このように上記の有機ＥＬ用薄膜の評価方法によれば、基板上およびステージ上に単位時間当たりに付着する液滴の電荷量から、噴霧ノズルから噴霧される液滴の噴霧状態を間接的に確認することができ、基板上に成膜される有機ＥＬ素子用薄膜を評価することができる。
【００１０】
上記の評価方法において、前記成膜工程では、前記測定装置で測定された電荷量に応じて前記噴霧ノズルから噴霧される前記帯電された液滴の噴霧量を制御してもよい。
【００１１】
この評価方法によれば、測定装置で測定された電荷量の経時変化に変動がみられた場合に、その変動量に応じて噴霧ノズルから噴霧される液滴の噴霧量を適宜制御することで、有機ＥＬ素子用薄膜の成膜開始から成膜終了までにわたって適切な噴霧量で噴霧ノズルから液滴を噴霧させることができる。その結果、基板上に成膜される有機ＥＬ素子用薄膜の膜厚の均一性等をより高めることができる。なお、測定装置で測定された電荷量の経時変化量に大きな変動がみられる場合、噴霧ノズルに何らかの異常が生じていることが想定されるため、噴霧量をゼロにすること、即ち噴霧ノズルからの噴霧を停止することが好ましい。このため、上記の噴霧量を制御することには、噴霧ノズルからの噴霧を停止することを含むものとする。
【００１２】
上記の評価方法において、前記成膜工程では、エレクトロスプレー法を用いて前記噴霧ノズルから前記帯電された液滴を噴霧してもよい。
【００１３】
エレクトロスプレー法では、噴霧ノズルから噴霧される液滴が極めて微量とされ、噴霧ノズルも微小なものとなる。このため、設定された流量で噴霧ノズルに液滴が供給されているのか否かを確認することや、噴霧ノズルの先端を目視により確認すること等によって噴霧ノズルから噴霧される液滴の噴霧状態が安定しているのか否かを確認することは極めて困難である。これに対し上記の方法では、基板上およびステージ上に単位時間当たりに付着する帯電された液滴の電荷量を測定することで、噴霧ノズルから噴霧される液滴の噴霧状態が安定しているのか否かを確認することができる。このように上記の評価方法では、エレクトロスプレー法を用いながら、噴霧ノズルから噴霧される帯電された液滴の噴霧状態の安定性を間接的に確認することができる。
【００１４】
本発明の他の態様は、両板面間を導通する導通部を少なくとも一部に有する基板上に有機ＥＬ素子用薄膜を成膜する装置であって、有機ＥＬ素子用薄膜材料を含む液滴に電圧を印加して帯電させる電圧印加部と、前記電圧印加部によって帯電された液滴を噴霧する噴霧ノズルと、前記基板が載置されるステージであって、導体とされ、前記噴霧ノズルと対向して配されるとともに、接地部に接地されたステージと、前記ステージから前記接地部に単位時間当たりに移動する電荷量を測定する測定装置と、を備える有機ＥＬ素子用薄膜の成膜装置に関する。
【００１５】
上記の有機ＥＬ素子用薄膜の成膜装置によると、両板面間を導通する導通部を有する基板をステージ上に載置し、噴霧ノズルから帯電された液滴をステージ上に噴霧することで、噴霧された液滴が静電気力によって基板上およびステージ上の両者に捕集される。その結果、基板上に有機ＥＬ素子用薄膜を成膜することができる。そして、有機ＥＬ素子用薄膜を成膜する際に、ステージ上から接地部に単位時間当たり移動する電荷量を測定装置で測定することで、基板上およびステージ上に単位時間当たりに付着した帯電された液滴の電荷量を測定することができる。ここで、測定装置で測定される帯電された液滴の単位時間当たりの電荷量は、基板上およびステージ上に単位時間当たりに付着した帯電された液滴の付着量に比例する。このため、測定装置で測定される電荷量の経時変化から、噴霧ノズルから噴霧される帯電された液滴の噴霧状態を間接的に確認することができ、基板上に成膜される有機ＥＬ素子用薄膜を評価することができる。
【００１６】
上記の成膜装置において、前記測定装置で測定された電荷量に応じて前記噴霧ノズルから噴霧される前記帯電された液滴の噴霧量を制御する制御装置を備えてもよい。
【００１７】
この構成によると、測定装置で測定された電荷量の経時変化に変動がみられた場合に、その変動量に応じて噴霧ノズルから噴霧される液滴の噴霧量を制御装置によって適宜制御することで、有機ＥＬ素子用薄膜の成膜開始から成膜終了までにわたって適切な噴霧量で噴霧ノズルから液滴を噴霧させることができる。その結果、基板上に成膜される有機ＥＬ素子用薄膜の膜厚の均一性等をより高めることができる。
【発明の効果】
【００１８】
本発明によると、基板上に成膜された有機ＥＬ素子用薄膜を評価することができる。
【図面の簡単な説明】
【００１９】
【図１】実施形態に係る有機ＥＬ用薄膜の成膜装置を用いて成膜する様子を表す模式図
【図２】印加電圧と電荷量の関係を示すグラフ
【図３】流量の違いによる印加電圧と電荷量の関係を示すグラフ
【図４】噴霧開始から噴霧終了までの電荷量の経時変化を示すグラフ
【発明を実施するための形態】
【００２０】
図１を参照して実施形態を説明する。本実施形態では、図１に示す有機ＥＬ素子用薄膜の成膜装置（以下、成膜装置と称する）１を例示する。この成膜装置１は、成膜部１０と、被成膜部２０と、電圧供給部３０と、測定部４０と、制御装置Ｃと、を備える。成膜装置１は、エレクトロスプレー法を用いて成膜部１０から有機ＥＬ素子用薄膜材料を含む液滴を被成膜部２０に向かって噴霧することで、被成膜部２０上に有機ＥＬ素子用薄膜ＴＦを成膜する装置である。
【００２１】
成膜部１０は、ステージ２２の上方に配置され、図１に示すように、液供給部１２と、接続チューブ１４と、電圧印加部１６と、電圧印加部１６から伸びる噴霧ノズル１８と、を備える。液供給部１２は、内部に有機ＥＬ素子用薄膜材料を含む液滴が充填されたシリンジ部材であり、当該液滴を電圧印加部１６に供給する。接続チューブ１４は液供給部１２と電圧印加部１６との間を接続する。成膜部１０では、図示しない送液装置（ポンプ等）によって、液供給部１２内の液滴が設定された流量で液供給部１２から接続チューブ１４を通して電圧印加部１６に送液される。
【００２２】
電圧印加部１６は、その内部に内部電極（不図示）が形成されている。電圧印加部１６内の内部電極には、後述する電圧供給部３０から所定の電圧が印加される。電圧印加部１６に送液された液滴は、電圧印加部１６内の内部電極と接触することで電圧印加され、帯電される。噴霧ノズル１８は、エレクトロスプレー法による噴霧に用いられるものであり、電圧印加部１６から下方に真っ直ぐに伸びる極細な中空の針状をなしている。噴霧ノズル１８は、電圧印加部１６により帯電された液滴Ｄをその先端から噴霧する。
【００２３】
被成膜部２０は、図１に示すように、ステージ２２と、架台部２４と、脚部２６と、を備える。ステージ２２は、厚板状をなし、金属等の導体とされる。ステージ２２は、噴霧ノズル１８と対向する形で、その略中央部が噴霧ノズル１８の先端の真下に位置するように配されており、接地部Ｇに接地されている。ステージ２２上には、被成膜対象となる後述するガラス板５０が載置される。なお、ステージ２２は、噴霧ノズル１８から噴霧される帯電された液滴Ｄがステージ２２の外側にはみ出さないように、噴霧ノズル１８の噴霧範囲に対して十分に広いものとされる。このため、噴霧ノズル１８から噴霧される帯電される液滴Ｄは、全てステージ２２上又はステージ２２上に載置される後述するガラス板５０上に付着するようになっている。
【００２４】
架台部２４は、厚板状をなし、金属等の導体とされる。架台部２４は、図示しない設置面上に設置され、接地部Ｇに接地されている。脚部２６は、架台部２４から上方に柱状に伸びてステージ２２を支持している。脚部２６は絶縁体とされており、脚部２６を介してステージ２２から架台部２４に電荷が移動することが防止されている。
【００２５】
電圧供給部３０は、図１に示すように、電圧印加部１６と接地部Ｇに接地された架台部２４との間に接続された高圧電源３２によりなっており、電圧印加部１６内の内部電極に数ｋＶの電圧を供給する。測定部４０は、図１に示すように、電流計（測定装置の一例）４２と、表示部４４と、を備える。電流計４２は、ステージ２２と接地部Ｇとの間に接続され、ステージ２２から接地部Ｇに流れる微小な電流を検出可能とされる。電流計４２は、ステージ２２から接地部Ｇに流れる電流を検出することで、ステージ２２から接地部Ｇに単位時間当たりに移動する電荷量を測定する。表示部４４は、電流計４２に接続されており、電流計４２で測定される単位時間当たりの電荷量を所定の時間毎に表示する。
【００２６】
制御装置Ｃは、電流計４２で測定される単位時間当たりの電荷量に応じて、送液装置によって液供給部１２から電圧印加部１６に送液される液滴の流量を制御し、これにより、噴霧ノズル１８から噴霧される帯電された液滴Ｄの噴霧量を制御する。なお、制御装置Ｃの具体的な制御態様については、後で詳しく説明する。
【００２７】
上記のような構成とされた成膜装置１では、電圧供給部３０から電圧印加部１６の内部電極に電圧が供給されることで、電圧印加部１６と接地されたステージ２２との間に電場が形成される。この状態において、針状とされた噴霧ノズル１８の先端に到達した帯電された液滴Ｄは、電界集中によって霧化され、静電気力によってステージ２２上に向かって捕集される形で噴霧される（エレクトロスプレー法）。
【００２８】
続いて、本実施形態の成膜装置１によってステージ２２上に有機ＥＬ素子用薄膜ＴＦを成膜する方法、及び成膜する有機ＥＬ素子用薄膜ＴＦを評価する方法について説明する。本方法で成膜する有機ＥＬ素子用薄膜ＴＦは、有機ＥＬ素子を構成する複数の層のうち、有機層（発光層，電子輸送層）に相当する。そこで本方法の前に、ステージ２２より小さなガラス板（基板の一例）５０を用意し、このガラス板５０に両板面間を導通するＩＴＯ（Ｉｎｄｉｕｍ  Ｔｉｎ  Ｏｘｉｄｅ）からなる透明電極（導通部の一例）５２を形成する。そして、スピンコート等によって、このガラス板５０上に有機層の下地膜となる正孔注入層等を予め形成する。
【００２９】
本方法を説明する。本方法では、まず、ステージ２２上に、正孔注入層等の下地膜が形成された上記ガラス板５０を載置する（載置工程の一例）。次に、電圧印加部１６に電圧を印加し、噴霧ノズル１８に有機ＥＬ素子用薄膜材料を含む液滴を供給することで、エレクトロスプレー法を用いて噴霧ノズル１８から帯電された液滴Ｄをガラス板５０上に噴霧する。これにより、下地膜が形成されたガラス板５０上及びガラス板５０の外側に位置するステージ２２上に、帯電された液滴Ｄが付着し、ガラス板５０上に有機ＥＬ素子用薄膜ＴＦを成膜することができる（成膜工程の一例）。なお、本実施形態で用いる有機ＥＬ用薄膜材料を含む液滴は、低分子有機材料を有機ＥＬ素子用薄膜材料とし、ジクロロメタン、ジメチルホルムアミド等を溶媒とする電解液とする。
【００３０】
ここで、ガラス板５０上に有機ＥＬ素子用薄膜ＴＦを成膜する工程では、ガラス板５０上に帯電された液滴Ｄが付着すると、その液滴Ｄが有する電荷がガラス板５０の透明電極５２を通ることでガラス板５０を貫通してステージ２２上に到達し、ステージ２２から電流計４２を通って接地部Ｇに移動する。一方、ガラス板５０の外側に位置するステージ２２上に付着した帯電された液滴Ｄについても、その液滴Ｄが有する電荷がステージ２２から電流計４２を通って接地部Ｇに移動する。このため、ガラス板５０上およびステージ２２上に付着した帯電された液滴Ｄの電荷量は、ガラス板５０上およびステージ２２上に付着した帯電された液滴Ｄの付着量に比例する。
【００３１】
そこで本方法では、ガラス板５０上に有機ＥＬ素子用薄膜ＴＦを成膜する工程において、ステージ２２から接地部Ｇに単位時間当たりに移動する電荷量を電流計によって測定する。これにより、ガラス板５０上およびステージ２２上に単位時間当たりに付着した帯電された液滴Ｄが有する総電荷量を測定することができる。そして、電流計４２で測定される電荷量の経時変化が略一定であれば、上記比例関係から、ガラス板５０上およびステージ２２上に付着した帯電された液滴Ｄの付着量の経時変化も略一定であるとみなすことができる。このように本実施形態では、ガラス板５０上およびステージ２２上に付着した帯電された液滴Ｄの電荷量から、ガラス板５０上およびステージ２２上に付着した帯電された液滴Ｄの付着量を間接的に評価することができる。
【００３２】
さらに、噴霧ノズル１８から噴霧される液滴の噴霧状態が安定していれば、ガラス板５０上およびステージ２２上に付着した帯電された液滴Ｄの付着量も安定するので、電流計４２で測定される電荷量の経時変化から噴霧ノズル１８から噴霧される液滴の噴霧状態を間接的に確認することができる。従って、電流計４２で測定される電荷量の経時変化が略一定であれば（電荷量の変動量が小さな状態が継続すれば）、噴霧ノズル１８から噴霧される帯電された液滴の噴霧状態が安定しているものとみなすことができる。一方、電流計４２で測定される電荷量の変動量が大きい場合、噴霧ノズル１８から噴霧される液滴の噴霧状態が安定していないとみなすことができる。このように本実施形態では、ガラス板５０上およびステージ２２上に付着した帯電された液滴Ｄの電荷量から、噴霧ノズル１８から噴霧される液滴の噴霧状態を間接的に確認することができる。
【００３３】
また、噴霧ノズル１８から噴霧される帯電された液滴Ｄの噴霧状態が安定していれば、ガラス板５０の全面にわたって帯電された液滴Ｄが略均一に付着するものと想定されるので、ガラス板５０上に成膜される有機ＥＬ素子用薄膜ＴＦの膜厚の均一性も安定しているものとみなすことができる。このように本実施形態では、ガラス板５０上およびステージ２２上に付着した帯電された液滴Ｄの電荷量から、ガラス板５０上に成膜される有機ＥＬ素子用薄膜ＴＦの膜厚の均一性を評価することもできる。
【００３４】
ここで、成膜装置１が備える制御装置Ｃの制御態様について説明する。制御装置Ｃは、電流計４２で測定される電荷量の経時変化が略一定である場合、即ち電荷量が所定の範囲内にある場合、噴霧ノズル１８からの噴霧状態が安定しているものとみなし、送液装置について予め設定された液滴の流量を継続して維持する。また、制御装置Ｃは、電流計４２で測定される電荷量の変動量が大きく、かつ、測定される電荷量が所定の範囲より小さな場合、噴霧ノズル１８に送液される液滴の量が不足しているものとみなし、送液装置について液滴の流量が大きくなるように制御する。さらに、制御装置Ｃは、電流計４２で測定される電荷量の変動量が大きく、かつ、測定される電荷量が所定の範囲より大きな場合、噴霧ノズル１８に送液される液滴の量が過剰であるとみなし、送液装置について液滴の流量が小さくなるように制御する。
【００３５】
なお本実施形態において、制御装置Ｃは、電流計４２で測定される電荷量の経時変化に大きな変動がみられる場合、噴霧ノズル１８又は送液装置等の他の部材に何らかの異常が生じていることが想定されるため、噴霧量をゼロにする、即ち噴霧ノズル１８からの噴霧を停止するように制御してもよい。
【００３６】
このように本実施形態では、電流計４２で測定された電荷量の経時変化に変動がみられた場合に、その変動量に応じて噴霧ノズル１８から噴霧される帯電された液滴Ｄの噴霧量を制御装置Ｃによって適宜制御することで、有機ＥＬ素子用薄膜ＴＦの成膜開始から成膜終了までにわたって適切な噴霧量で噴霧ノズル１８から液滴を噴霧させることができる。その結果、ガラス板５０上に成膜される有機ＥＬ素子用薄膜ＴＦの膜厚の均一性等をより高めることができる。
【００３７】
また本実施形態では、エレクトロスプレー法を用いて噴霧ノズル１８から帯電された液滴Ｄを噴霧するが、エレクトロスプレー法では、噴霧ノズルから噴霧される液滴が極めて微量とされ、噴霧ノズルも微小なものとなる。このため、従来は、設定された流量で噴霧ノズルに液滴が供給されているのか否かを確認することや、噴霧ノズルの先端を目視により確認すること等によって噴霧ノズルから噴霧される液滴の噴霧状態が安定しているのか否かを確認することは極めて困難であった。これに対し本実施形態では、ガラス板５０上およびステージ２２上に単位時間当たりに付着する帯電された液滴Ｄの電荷量を測定することで、上述したように噴霧ノズル１８から噴霧される帯電された液滴Ｄの噴霧状態が安定しているのか否かを確認することができる。このように本実施形態では、エレクトロスプレー法を用いながら、噴霧ノズル１８から噴霧される帯電された液滴Ｄの噴霧状態の安定性を間接的に確認することができる。
【００３８】
なお、有機ＥＬ素子用薄膜は、製造コストを低減する観点から、エレクトロスプレー法を用いて成膜することが好ましいが、従来は、上述したように成膜された有機ＥＬ素子用薄膜の膜厚の均一性を確認することが困難であったため、真空蒸着による成膜が主として行われており、製造コストが高くなっていた。これに対し本実施形態では、エレクトロスプレー法を用いて成膜した場合であっても成膜される有機ＥＬ素子用薄膜ＴＦの膜厚の均一性を評価することができるため、製造コストの低減化を図ることができる。
【００３９】
ここで、有機ＥＬ素子用薄膜材料は、一般的に、高分子材料と低分子材料とに大別される。高分子材料を用いた有機ＥＬ素子用薄膜は、通常、材料を有機溶媒に溶解させた溶液を噴霧、塗布等するウエットプロセスによって成膜され、低分子材料を用いた有機ＥＬ素子用薄膜は、通常、真空蒸着等のドライプロセスによって成膜される。低分子材料は、高分子材料と比べて材料としての選択性、有用性に優れている。一方、ウエットプロセスはドライプロセスと比べて装置コストが低く、材料の使用効率が高い。このため、低分子材料を用いてウエットプロセスによる成膜を行うことが望まれるが、従来は、噴霧ノズルから液滴が安定して噴霧されているのか否かを確認することができなかった。これに対し本実施形態では、上述したように、エレクトロスプレー法等のウエットプロセスを用いながら、ガラス板５０上に成膜された有機ＥＬ素子用薄膜ＴＦの付着量を間接的に評価することができ、かつ、噴霧ノズル１８からの噴霧状態を確認することもできるため、低分子材料を用いた場合であってもウエットプロセスによる成膜を実現することができる。その結果、材料の選択性、有用性の向上と装置コストの低減化との両立を図ることができる。
【００４０】
上記の実施形態の変形例（他の実施形態）を以下に列挙する。
（１）上記の実施形態では、エレクトロスプレー法を用いて液滴を噴霧することで成膜された有機ＥＬ素子用薄膜を評価する方法を例示したが、エレクトロスプレー法を用いない静電噴霧によって成膜された有機ＥＬ素子用薄膜を評価する方法であってもよい。
【００４１】
（２）上記の実施形態では、成膜装置が制御装置を備える構成を例示したが、成膜装置が制御装置を備えない構成であってもよい。この場合、表示部に表示される電荷量に応じて、作業者が電圧印加部に送液される液滴の流量を制御してもよい。
【００４２】
（３）上記の実施形態では、ガラス板上およびステージ上に付着した帯電された液滴の電荷量を電流計によって測定する構成を例示したが、電流計以外の測定装置によって電荷量を測定する構成であってもよい。
【００４３】
（４）上記の実施形態では、ステージ上に両板面間を導通する透明電極が形成されたガラス板を載置する例を示したが、透明電極が形成されたガラス板に限定されるものではなく、両板面間を導通するパターン等が形成されたガラス板をステージ上に載置してもよい。
【００４４】
（５）上記の実施形態では、ステージ上に不導体であるガラス板を載置する例を示したが、ステージ上に導体の基板、即ち全域に導通部を有する基板を載置してもよい。
【００４５】
以上、本発明の各実施形態について詳細に説明したが、これらは例示に過ぎず、特許請求の範囲を限定するものではない。特許請求の範囲に記載の技術には、以上に例示した具体例を様々に変形、変更したものが含まれる。
【実施例】
【００４６】
以下、図２乃至図４を参照して、実施例を挙げて本発明をさらに詳細に説明する。なお、本発明は以下の実施例に限定されるものではない。本実施例では、上記実施形態で説明した成膜装置１と同様の構成の成膜装置を使用し、透明電極が形成されたガラス板上に正孔注入層及び正孔輸送層からなる下地膜を形成するとともに、エレクトロスプレー法を用いて有機ＥＬ素子用薄膜材料を含む液滴をその下地膜上に噴霧することで、下地膜上に有機層を成膜した。
【００４７】
また本実施例では、下地膜上に有機層を成膜しながら、以下の測定を実施した。（１）電圧印加部への印加電圧を変化させながら、基板上およびガラス板上に単位時間当たりに付着した帯電された液滴の電荷量を測定することで、印加電圧と電荷量の関係を測定した。（２）印加電圧と電荷量の関係について、送液ポンプの設定流量を変更した場合による違いを測定した。（３）送液ポンプの設定流量及び印加電圧を一定とし、噴霧開始から噴霧終了までの電荷量の経時変化を測定した。また、これらの結果から、下地膜上に成膜した有機層（有機ＥＬ素子用薄膜）を評価することを目的とした。
【００４８】
＜使用機器等＞
噴霧ノズルとして、ノズル径が３０μｍのものを使用した。電流計として、極めて微小な電流を検出できるエレクトロメータ（KEITHLEY社製  ６５１４型）を使用した。送液装置として、送液ポンプ（KDS社製  モデル１００型）を使用した。また、有機層の成膜は、温湿度が管理調整された環境制御装置内で行った。
【００４９】
＜使用材料等＞
有機ＥＬ素子用薄膜材料としてN,N’-bis(3-methylphenyl)-N,N’-bis(phenyl)-benzidineを用いた。溶媒としてジクロロメタン、ジメチルホルムアミドを用いた。また、ガラス板として１００ｍｍ角のものを使用した。
【００５０】
＜（１）印加電圧と電荷量の関係＞
電圧印加部への印加電圧を３ｋＶから１５ｋＶの範囲内で変化させ、印加電圧と電荷量の関係を測定した。なお、送液ポンプの設定流量は４μｌ／ｍｉｎとした。
【００５１】
＜（２）設定流量を変更した場合の印加電圧と電荷量の関係＞
電圧印加部への印加電圧を３ｋＶから１５ｋＶの範囲内で変化させた場合の電荷量の変化について、送液ポンプの設定流量を１μｌ／ｍｉｎ、４μｌ／ｍｉｎ、１６μｌ／ｍｉｎと変更した場合による違いを測定した。
【００５２】
＜（３）設定流量を一定とした場合の噴霧開始から噴霧終了までの電荷量の経時変化＞
送液ポンプの設定流量は、３μｌ／ｍｉｎとした。電圧印加部への印加電圧は８ｋＶとした。噴霧ノズルからの噴霧時間は４秒間とした。エレクトロメータでは、１０ミリ秒当たりの電荷量を都度測定した。
【００５３】
＜測定結果＞
上記（１）の測定の結果、図２に示すグラフが得られた。図２では、横軸が印加電圧（ｋＶ）を示し、縦軸が電荷量（ｎＣ（ナノクーロン））を示している。図２に示すように、印加電圧が３ｋＶから９ｋＶの範囲内では電荷量が一次関数的に増加する比例関係が見られたが、印加電圧が９ｋＶから１５ｋＶの範囲内では電荷量が二次関数的に増加する比例関係が見られた。
【００５４】
上記（２）の測定の結果、図３に示すグラフが得られた。図３では、図２と同様に、横軸が印加電圧（ｋＶ）を示し、縦軸が電荷量（ｎＣ（ナノクーロン））を示している。図３に示すように、送液ポンプの違いによって、電荷量に数ｎＣの差が見られた。また、印加電圧が大きくなるにつれ、電荷量の差が大きくなる傾向が見られた。
【００５５】
上記（３）の測定の結果、図４に示すグラフが得られた。図４では、横軸がグラフの１マスを４００ミリ秒として経過時間（ｍｓ）を示しており、縦軸がグラフの１マスを１００ナノクーロンとして電荷量（ｎＣ）を示している。また、図４では、符号Ｐ１が成膜開始点を示しており、Ｐ３が成膜終了点を示している。図４に示すように、成膜が開始されると、電荷量が急激に増加し、成膜を開始して約４００ミリ秒後（符号Ｐ２で示す点）の時点においてピーク（約２００ｎＣ）となるものの、その後、電荷量が減少して６００ｎＣ近傍で安定し、成膜を開始して約９００ミリ秒後の時点から成膜終了まで略一定の電荷量が継続する結果が得られた。
【００５６】
＜薄膜の評価＞
上記（３）の測定の結果から、成膜開始直後（成膜を開始して約９００ミリ秒後までの間）は噴霧状態が安定していないものの、成膜を開始して約９００ミリ秒後の時点から成膜終了までの間は、付着量の経時変化が略一定であると評価でき、噴霧状態が安定していることを間接的に確認することができた。またその結果、成膜された有機ＥＬ素子用薄膜の膜厚の均一性が安定していると評価することもできた。
【符号の説明】
【００５７】
１…有機ＥＬ素子用薄膜の成膜装置
１０…成膜部
１２…液供給部
１４…接続チューブ
１６…電圧印加部
１８…噴霧ノズル
２０…被成膜部
２２…ステージ
２４…架台部
２６…脚部
３０…電圧供給部
３２…高圧電源
４０…測定部
４２…電流計
４４…表示部
５０…ガラス板
５２…透明電極
Ｃ…制御装置
Ｄ…帯電された液滴
Ｇ…接地部
ＴＦ…有機ＥＬ素子用薄膜
【図１】
2015185418.tif 000003
【図２】
2015185418.tif 000004
【図３】
2015185418.tif 000005
【図４】
2015185418.tif 000006